【事件の表示】
　特許第３２７８３１６号「半導電性高分子部材、転写装置及び現像装置」の請求項１、２、４ないし６に係る特許に対する特許異議の申立てについて、次のとおり決定する。
【結　論】
　訂正を認める。
　特許第３２７８３１６号の請求項１ないし２、４ないし６に係る特許を維持する。
【理　由】
Ｉ．手続の経緯
　本件特許第３２７８３１６号に係る発明は、平成７年３月１７日に出願され（優先権主張：平成６年７月２６日）、平成１４年２月１５日にその発明の特許の設定登録がなされた。
　本件特許公報は、平成１４年４月３０日に発行され、その特許に対して、特許異議申立人　西川秋子より特許異議の申立があり、取消理由通知（平成１５年１月１６日付）がなされ、その指定期間内である平成１５年３月３１日付で訂正請求がなされたものである。
II．訂正の適否についての判断
１．訂正の内容
　平成１５年３月３１日付訂正請求における訂正の内容は、以下のとおりである。
ａ．特許請求の範囲【請求項１】の
「原料としてプレポリマー化したポリオールを含むとともに、」を
「原料として、ポリエーテルポリオール、ポリエステルポリオール、ポリブタジエンポリオール、ポリイソプレンポリオール、及びグリセリンにポリエチレンオキサイドやポリプロピレンオキサイドを付加重合したポリオールから選ばれるポリオールを、トリレンジイソシアネートによりプレポリマー化した材料を含むとともに、」と訂正する。
ｂ．明細書の第５段落の
「原料としてプレポリマー化したポリオールを含むとともに、」を
「原料として、ポリエーテルポリオール、ポリエステルポリオール、ポリブタジエンポリオール、ポリイソプレンポリオール、及びグリセリンにポリエチレンオキサイドやポリプロピレンオキサイドを付加重合したポリオールから選ばれるポリオールを、トリレンジイソシアネートによりプレポリマー化した材料を含むとともに、」と訂正する。
ｃ．明細書の第７段落
「ここで、ポリウレタンフォームは、ポリエーテルポリオール、ポリエステルポリオール、ポリブタジエンポリオール、ポリイソプレンポリオール、グリセリンにポリエチレンオキサイドやポリプロピレンオキサイドを付加重合したポリオール、エチレングリコール、プロパンジオール、ブタンジオール等のポリオール成分を、トリレンジイソシアネート（ＴＤＩ）、ジフェニルメタンジイソシアネート（ＭＤＩ）、粗製ジフェニルメタンジイソシアネート（クルードＭＤＩ）やウレトンイミン変性ジフェニルメタンジイソシアネート等の液状ＭＤＩ、イソホロンジイソシアネート等のイソシアネートによりプレポリマー化した材料を構成材料として含むことにより本発明の目的が達成される。」を
「ここで、ポリウレタンフォームは、ポリエーテルポリオール、ポリエステルポリオール、ポリブタジエンポリオール、ポリイソプレンポリオール、グリセリンにポリエチレンオキサイドやポリプロピレンオキサイドを付加重合したポリオール等のポリオール成分を、トリレンジイソシアネートによりプレポリマー化した材料を構成材料として含むことにより本発明の目的が達成される。」と訂正する。
２．訂正の目的の適否、新規事項の有無及び拡張・変更の存否
  上記訂正ａは、特許明細書の特許請求の範囲の請求項１の「（原料として含まれる）プレポリマー化したポリオール」について、明細書第７段落・実施例１〜４で裏付けられる「ポリエーテルポリオール、ポリエステルポリオール、ポリブタジエンポリオール、ポリイソプレンポリオール、及びグリセリンにポリエチレンオキサイドやポリプロピレンオキサイドを付加重合したポリオールから選ばれるポリオールを、トリレンジイソシアネートによりプレポリマー化した材料」に限定して減縮するものであり、特許請求の範囲をより狭く限定するものであるから、特許法第１２０条の４第２項但し書き第１号に規定する特許請求の範囲の減縮を目的とする訂正に該当するものであって、願書に添付した明細書の範囲内の訂正であって、実質上特許請求の範囲を拡張し又は変更するものではない。
  上記訂正ｂ〜ｃは、上記訂正ａによる特許請求の範囲の減縮の訂正に伴い、特許請求の範囲と発明の詳細な説明欄の記載との不整合を正すものであるから、特許法第１２０条の４第２項但し書き第３号に規定する明瞭でない記載の釈明に該当するものであり、願書に添付した明細書の範囲内の訂正であって、実質上特許請求の範囲を拡張し又は変更するものではない。
３．むすび
　以上のとおりであるから、上記訂正請求は、特許法第１２０条の４第２項及び同条第３項で準用する第１２６条第２〜３項の規定に適合するので、当該訂正を認める。
III．特許異議の申立てについて
１．本件発明
　平成１５年３月３１日付訂正明細書の請求項１〜２、４〜６に係る発明（以下「本件発明１〜２、４〜６」という）は、その特許請求の範囲の請求項１〜２、４〜６に記載される以下のとおりのものである。
「【請求項１】 破断強度が２ｋｇｆ／ｃｍ２以上であり、アスカーＣ硬度が５０°以下であり、かつ電気抵抗が１×１０４〜１×１０１２Ωｃｍであるポリウレタンフォームであって、原料として、ポリエーテルポリオール、ポリエステルポリオール、ポリブタジエンポリオール、ポリイソプレンポリオール、及びグリセリンにポリエチレンオキサイドやポリプロピレンオキサイドを付加重合したポリオールから選ばれるポリオールを、トリレンジイソシアネートによりプレポリマー化した材料を含むとともに、、メカニカルフロス法により発泡させたポリウレタンフォームを構成材料として含むことを特徴とする半導電性高分子部材。
【請求項２】 さらに、鎖延長剤として、分子量５００以下のポリオールを含む請求項１記載の半導電性高分子部材。
【請求項４】電気抵抗が２×１０7〜５×１０11Ωｃｍである請求項１記載の半導電性高分子部材。
【請求項５】 請求項１又は２記載の部材を用いた画像用成形装置の転写装置。
【請求項６】 請求項１又は２記載の部材を用いた画像用成形装置の現像装置。」
２．特許異議申立の概要
　特許異議申立人　西川秋子は、
甲第１号証（特開平６−７３２８６号公報）、
甲第２号証（特開平５−１１６３６号公報）、
甲第３号証（トーヨーポリマー株式会社「ルビーセルＰロール」技術カタログ）
を提出して、訂正前の本件発明１は、甲第１号証あるいは甲第２号証に記載された発明であり、特許法第２９条第１項第３号の規定に違反して特許されたものであるから〔理由ａ〕、
また、訂正前の本件発明１〜２、４〜６は、甲第１〜３号証に記載された発明から容易に想到しえたものであり、特許法第２９条第２項の規定に違反して特許されたものであるから〔理由ｂ〕、
特許を取り消すべきと主張している。
３．甲号各証等とそれらの内容
　異議申立人が証拠として提出した甲第１〜３号証の内容は、以下のとおりである。
３−１．甲第１号証（特開平４−２０４７５０号公報）について
　甲第１号証には、
《ア》「【請求項１】 ポリウレタンフォームを構成する組成材料中に電子伝導機構による導電性付与物質とイオン伝導機構による導電性付与物質とを混合分散させた混合物を不活性ガスとの機械的攪拌によって発泡させて成る導電性ポリウレタンフォームであって、電子伝導機構による導電性付与物質は、（イ）カーボンやグラファイト系の粉末あるいは繊維物質、（ロ）銅，ニッケル，銀等の導電性金属粉末あるいは繊維物質、（ハ）酸化スズ，酸化チタン，酸化インジュウム等の金属酸化物の粉末あるいは繊維状物質、（ニ）各種フィラーに金属メッキを施して導電性を付与した物質、（ホ）ポリアセチレン，ポリピロール，ポリアニリン等の有機系の導電性微粉末や繊維状物質、から選択されることを特徴とする導電性ポリウレタンフォーム。
【請求項２】 イオン伝導機構による導電性付与物質は、リチウム，ナトリウム，カリウム等の金属塩及びその錯体、あるいはカルシウム，バリウム等の金属塩及びその錯体又はそれらの複合体であることを特徴とする請求項１に記載の導電性ポリウレタンフォーム。
【請求項３】 イオン伝導機構による導電性付与物質は、陽イオン性界面活性剤，陰イオン性界面活性剤，両性界面活性剤，非イオン性界面活性剤等の帯電防止剤、から選択されることを特徴とする請求項１又は２に記載の導電性ポリウレタンフォーム。」（特許請求の範囲・請求項１〜３）、
《イ》「【産業上の利用分野】この発明は、電子写真，静電記録等のプリンターにおけるトナー搬送用ローラー，帯電ローラー，現像ローラー，転写ローラー，クリーニングローラー等の静電気的に被接触物をコントロールするローラー用素材に用いて好適な導電性ポリウレタンフォームに関する。」（産業上の利用分野欄、第１段落）、
《ウ》「特にトナー搬送用ローラー等を含む現像機構に用いられるローラー，帯電ローラー，現像ローラー，転写ローラー，又クリーニング機構に用いられるローラー等は電気的に被接触物をコントロールする為ローラーを構成する素材の導電性は環境条件が変化しても導電性が大きく変化しない事が要求されている。例えば実用的に５℃、３０％相対湿度から３０℃，８５％相対湿度までの環境で抵抗値の変化が１ケタ以内、例えば１×１０８Ω・cm〜１×１０９Ω・cmの範囲にコントロールされている事が要求されている。又、これ等のローラーは感光ドラム等精密部品との接触で相手に傷をつけない事、あるいはローラーの接触面積を増してグリップ性を確実にする目的から柔軟性のあるポリウレタンフォームが素材として用いられるが、微細な領域で静電気的なコントロールを行う為、該ポリウレタンフォームのセルサイズも細かいものが要求される。」（従来の技術欄、第２段落）、
《エ》「そこでこの発明は、緻密で均一なセルを持ち、かつ環境の変化に対しても比較的安定した導電性を有する導電性ポリウレタンフォームを提供することを目的とする。」（発明が解決しようとする課題欄、第４段落）、
《オ》「以下にこの発明の好適な実施例を説明する。ポリウレタンフォームを構成する樹脂として、ポリヒドロキシル化合物と有機ポリイソシアネート化合物、触媒、整泡剤及び他の添加剤の混合物を用いる。」（実施例説明欄、第７段落）、
《カ》「ポリヒドロキシル化合物としては、一般の軟質ウレタンフォームやウレタンエラストマー製造に用いられるポリオール、即ち末端にヒドロキシル基を有するポリエーテルポリオール、ポリエステルポリオール及び両者の共重合物であるポリエーテルポリエステルポリオールであり、また、ポリオール中でエチレン性不飽和単量体を重合させて得られる所謂ポリマーポリオール等一般的なポリオール類が使用できる。」（実施例説明欄、第８段落）、
《キ》「ポリイソシアネート化合物としては同様に一般的な軟質ウレタンフォームやウレタンエラストマー製造に使用されるポリイソシアネートが使用できる。即ち、トリレンジイソシアネート…等のポリイソシアネートの混合物や変性物、例えば部分的にポリオール類と反応させて得られるプレポリマー等が用いられる。」（実施例説明欄、第８段落）、
《ク》「触媒としては一般的な有機金属化合物、例えばジブチル錫ジラウレート…等が挙げられ、ニッケルアセチルアセトネート、ジアセチルアセトネートニッケル等も用いられる。」（実施例説明欄、第８段落）と記載され、また、
《ケ》実施例１として、
・グリセリンにプロピレンオキサイドとエチレンオキサイドを付加して、分子量５０００としたポリエーテルポリオール（ＯＨ価３３）　１００部、
・ウレタン変性したＭＤＩ（ＮＣＯ％＝２３％）　１７．５部、
・１．４ブタンジオール　１．０部、
・シリコン界面活性剤　１．５部
・ジブチルチンジラウレート　０．０１部、
・導電性カーボン　２部、
・イオン伝導性物質　１部、
これ等を１リットルのプラスチック容器に入れ、家庭用泡立て機で２分間攪拌して微細な均一セルを有する泡体を得た。この泡体を１００mm×１００mm×深さ５０mmの型に流し込み１４０℃で７分間加熱して硬化させた後スライスしてセル径、導電性等を調べると、その結果得られた発泡体は密度０．５２ｇ／cm３、セル径２００μｍ以下の均一なセルを有し、２mm厚にスライスしたシートの体積抵抗値をＪＩＳ〜Ｋ６９１１に準拠して測定したこと、測定の結果、２５℃、相対湿度５０％ＲＨでは、体積抵抗値は、１０７Ω・cmであり、環境変動でも、体積抵抗値はわずかしか変動しないこと（図１のグラフ参照）、さらに、
《コ》金属シャフトの周りを、得られた導電性ポリウレタンフォームでおおって、ローラーを作成して転写用ローラーとして用いた所、均質な画像が得られ、また、帯電ローラーとして用いた場合にも良好な画像が得られたこと（図６参照）が示されている。
３−２．甲第２号証（特開平５−１１６３６号公報）について
《サ》「【請求項１】 トナー像担持体（１）上に形成したトナー像を転写媒体（10）上に転写する転写ローラ（５）を備えたローラ転写装置において、前記転写ローラ（５）を微小な気孔を持つ高分子多孔質体で形成することを特徴とするローラ転写装置。
【請求項２】 前記高分子多孔質体の高分子材料がポリウレタンである請求項１のローラ転写装置。」（特許請求の範囲・請求項１〜２）、
《シ》「【目的】 レーザプリンタ、静電複写機等、静電転写プロセスを利用した画像記録装置に使用されるローラ転写装置に関し、転写画像の画質を良好にすることができると共に、安価な転写ローラを有したローラ転写装置の提供を目的とする。
【構成】 トナー像担持体１上に形成したトナー像を転写媒体10上に転写する転写ローラ５を備えたローラ転写装置において、前記転写ローラ５を微小な気孔を持つ高分子多孔質体で形成するよう構成する。」（要約欄）、
《ス》「例えばポリウレタン等が高分子多孔質体に属するが、これらの多孔質体は実質的な硬度を低下させるが、トナーやトナー像担持体に対する可塑剤や低分子量成分の影響はなく、ピンホール欠陥もないため画質が良好となる。」（作用欄、第６段落）、
《ソ》「本発明に使用する転写ローラは、図２にその断面図を示すように、ステンレス等の金属の芯金５ａ（外径８mm）に弾性体層５ｂとしての微小な気孔をもつ導電性の高分子多孔質体をライニングしたものである。本実施例では高分子多孔質体として、トーヨーポリマー製のポリウレタンスポンジ、ルビセル（登録商標）を用い、導電性を付与するためにカーボンブラック等の導電性付与剤を添加してある。」（実施例欄、第８段落）と記載されている。
３−３．甲第３号証
　上記刊行物３には、金属シャフト周りに、トーヨーポリマー株式会社のポリウレタンフォーム「ルビーセル」を施したロール「Ｐロール」について、柔軟性、吸水性に優れ、かつ円筒度が保持されるので、フレキ板（フレキシブル回路基板の意と解される。当審注）の水切り搬送ロール、自動写真現像器の水切りロール、ＰＰＣ関連の転写現像ロール等に好適であり、その一般物性は、硬度（アスカ−Ｃ型）　１０°、引張強度　１３．０ｋｇ／cm２、伸び率　４００％　であることが記載されている。
４．検討・判断
４−１．特許法第２９条第１項第３号違反〔理由ａ〕について
４−１−１．甲第１号証に記載の発明との対比・判断
・本件発明１と、甲第１号証に記載の発明とを対比するに、
後者の金属シャフト付ポリウレタンフォーム製ローラは、前掲《ア》〜《コ》に摘示の記載から、「電気抵抗が１×１０６〜１×１０１１Ωｃｍであるポリウレタンフォームであって、原料としてプレポリマー化したポリオールを含むとともに、メカニカルフロス法により発泡させたポリウレタンフォームを構成材料として含むことを特徴とする半導電性高分子部材。」に相当するものと認められるから、
両者は、「電気抵抗が１×１０４〜１×１０１２Ωｃｍであるポリウレタンフォームであって、原料としてプレポリマー化したポリオールを含むとともに、メカニカルフロス法により発泡させたポリウレタンフォームを構成材料として含むことを特徴とする半導電性高分子部材。」で一致するといえるが、
ポリウレタンフォームの機械的特性について、前者が「破断強度が２ｋｇｆ／ｃｍ２以上であり、アスカーＣ硬度が５０°以下」と規定するのに対して、後者が何ら規定しないこと《相違点Ａ》、及び、
原料として含まれるプレポリマー化したポリオールについて、前者が「ポリエーテルポリオール、ポリエステルポリオール、ポリブタジエンポリオール、ポリイソプレンポリオール、及びグリセリンにポリエチレンオキサイドやポリプロピレンオキサイドを付加重合したポリオールから選ばれるポリオールを、トリレンジイソシアネートによりプレポリマー化した材料」と規定するのに対して、後者が何ら規定しないこと《相違点Ｂ》
で明確に相違する。（前掲《ア》〜《コ》参照）
　したがって、本件発明１が、甲第１号証に記載の発明と同一とはいえない。
４−１−２．甲第２号証に記載の発明との対比・判断
・本件発明１と、甲第２号証に記載の発明とを対比するに、
後者の金属シャフト付ポリウレタンフォーム製ローラは、前掲《サ》〜《ソ》に摘示の記載から、「ポリウレタンフォームを構成材料として含む半導電性高分子部材。」に相当するものと認められるから、
両者は、「ポリウレタンフォームを構成材料として含む半導電性高分子部材。」で一致するといえるが、
Ａ）ポリウレタンフォームの機械的特性、
Ｂ）原料として含まれるポリオール成分の種類、
Ｃ）電気抵抗値、
Ｄ発泡・フォーム化方法のそれぞれについて、
前者が厳密に「規定するのに対して、後者が何ら記載せず不明であること《相違点Ａ〜Ｄ》、
で明確に相違する。（前掲《ア》〜《コ》参照）
　したがって甲第２号証に記載の発明と同一とはいえない。
４−２．特許法第２９条第２項違反〔理由ｂ〕について
・本件発明１と、甲第１号証に記載の発明とを対比すると、
上記４−１−１で検討したとおり、《相違点Ａ》、《相違点Ｂ》で相違する。
　《相違点Ｂ》について検討するに、甲号各証のいずれにも、ポリウレタンのポリオール原料として、「ポリマーしたポリオールを、さらにトリレンジイソシアネートによりプレポリマー化した材料」を使用することについて、何らの記載も示唆もないので、それらから、相違点に係る構成を導き出すことはできない。
  そして、本件発明１は、上記相違点に係る構成を備えることにより、「低硬度でありながら、高導電性で、破断強力に優れる」との明細書（第２７段落、発明の効果欄参照実施例１〜４、比較例１〜２参照）記載の作用効果を奏するものと認められる。
  なお、特許異議申立人は、甲第１号証の実施例１、２を追試して、該構成を備えない導電性ポリウレタンフォームも、同程度の破断強力を有しており、該構成による効果が特段のものでない旨を主張しているが、本件発明の明細書では、該構成を備える実施例１〜４に対して、該構成を備えない比較例１〜２を対比させて、系統的な実験を行い、詳細に効果を検討しているので、上記判断を変えるには至らない。
　したがって、本件発明１は、甲第１〜３号証に記載の発明に基づいて当業者が容易に発明をすることができたものとはいえず、特許法第２９条第２項の規定に違反して特許されたものとはいえない。
・本件発明２、４〜６は、いずれも、本件発明１のすべての構成要件を引用し、さらに限定を付したものであるから、やはり、甲第１〜３号証に記載の発明に基づいて当業者が容易に発明をすることができたものとはいえず、特許法第２９条第２項の規定に違反して特許されたものとはいえない。
５．むすび
　以上のとおりであり、特許異議申立の理由及び証拠によっては、本件発明の特許を取り消すことはできない。
 また、他に本件発明の特許を取り消すべき理由を発見しない。
　よって、結論のとおり決定する。
【異議決定日】
平成１５年５月２０日（２００３．５．２０）
【訂正の要旨】
▲１▼　訂正事項ａ
　特許請求の範囲の請求項１に係る記載としての、本件特許公報第１頁左欄５〜６行において、「原料としてプレポリマー化したポリオール」を、「原料として、ポリエーテルポリオール、ポリエステルポリオール、ポリブタジエンポリオール、ポリイソプレンポリオール、及びグリセリンにポリエチレンオキサイドやポリプロピレンオキサイドを付加重合したポリオールから選ばれるポリオールを、トリレンジイソシアネートによりプレポリマー化した材料」と訂正する。
▲２▼　訂正事項ｂ
　本件特許公報の第２頁左欄４５〜４６行に記載の「原料としてプレポリマー化したポリオール」を、「原料として、ポリエーテルポリオール、ポリエステルポリオール、ポリブタジエンポリオール、ポリイソプレンポリオール、及びグリセリンにポリエチレンオキサイドやポリプロピレンオキサイドを付加重合したポリオールから選ばれるポリオールを、トリレンジイソシアネートによりプレポリー化した材料」と訂正する。
▲３▼　訂正事項ｃ
　本件特許公報の第２頁右欄１４〜１５行に記載の「、エチレングリコール、プロパンジオール、ブタンジオール」を削除する。
▲４▼　訂正事項ｄ
　本件特許公報の第２頁右欄１６〜２０行に記載の「、ジフェニルメタンジイソシアネート（ＭＤＩ）・・・等のイソシアネート」を削除する。
（５４）【発明の名称】
半導電性高分子部材、転写装置及び現像装置
（５７）【特許請求の範囲】
　【請求項１】　破断強度が２ｋｇｆ／ｃｍ２以上であり、アスカーＣ硬度が５０°以下であり、かつ電気抵抗が１×１０４〜１×１０１２Ωｃｍであるポリウレタンフォームであって、原料として
、ポリエーテルポリオール、ポリエステルポリオール、ポリブタジエンポリオール、ポリイソプレンポリオール、及びグリセリンにポリエチレンオキサイドやポリプロピレンオキサイドを付加重合したポリオールから選ばれるポリオールを、トリレンジイソシアネートによりプレポリマー化した材料
　【請求項２】　さらに、鎖延長剤として、分子量５００以下のポリオールを含む請求項１記載の半導電性高分子部材。
　【請求項３】　導電剤として、変性脂肪族・ジメチルエチルアンモニウムエトサルフェートを含む請求項１記載の半導電性高分子部材。
　【請求項４】　電気抵抗が２×１０７〜５×１０１１Ωｃｍである請求項１記載の半導電性高分子部材。
　【請求項５】　請求項１又は２記載の部材を用いた画像用成形装置の転写装置。
　【請求項６】　請求項１又は２記載の部材を用いた画像用成形装置の現像装置。
【発明の詳細な説明】
　【０００１】
　【産業上の利用分野】
　本発明は、電子写真プロセスで使用される半導電性高分子部材及びそれを用いた画像形成装置等の転写装置、現像装置等に関する。
　【０００２】
　【従来の技術】
　近年、電子技術の進歩に伴い電子部品を保護するため包装材及び衝撃吸収材の帯電防止技術に対する要求が高まっている。また、電子写真技術の進歩に伴い、電子写真プロセスで利用する半導電性部材に対する要求も高まっており、とりわけ現像または転写等のプロセスに利用される弾性ローラが注目されている。このような用途に用いられる半導電性部材は所定の電気抵抗値、硬度であるのみならず、連続して圧力を加えながら回転する等の応力に対し充分な機械的強度を保持することが必要である。
　【０００３】
　従来、このような用途に用いられる半導電性部材は、高分子エラストマーや高分子フォーム等の高分子物質に金属酸化物の粉末、カーボンブラック、過塩素酸リチウムや過塩素酸ナトリウムの如き無機イオン物質、変性脂肪族・ジメチルエチルアンモニウムエトサルフェート等の如き陽イオン性界面活性剤、ほうふっ化テトラブチルアンモニウム等の第４級アンモニウム塩の如き有機イオン物質、電荷移動錯体を形成し得る電子受容物質等の導電剤を混入することにより、所定の抵抗値に調整した高分子部材が用いられている。
　【０００４】
　【発明が解決しようとする課題】
　このような部材は高品位画像を得るために低硬度である必要がある。高分子部材を低硬度化するためには、気泡を混入しフォーム体とする方法、補強材として用いられるカーボンブラック等の配合量を低下させたり、補強度の低いグレードに変更する方法、オイル等の可塑剤を添加する方法が用いられている。ところがフォーム体とする方法や補強材を減量したり、補強材の種類を変更するだけでは部材の破断強力が低下し、この種の部材は通常５００ｇ以上の荷重をかけた状態で回転させて使用されるため、破断強力が２．２ｋｇｆ／ｃｍ２を下回ると長期間の使用中に部材が破損することがあり、特に２ｋｇｆ／ｃｍ２以下で部材の破損頻度が増大するという問題点があった。従って、本発明はかかる従来の半導電性高分子部材の欠点を解決し、上述した諸特性を兼備した半導電性高分子部材を提供することを目的とする。
　【０００５】
　【問題を解決するための手段】
　本発明者等は、上記目的を達成するため鋭意検討を重ねた結果、ポリウレタンフォームの製造方法を特殊な方法とし、これに導電剤を添加して導電性を付与することにより、破断強力が２ｋｇｆ／ｃｍ２以上であり、アスカーＣ硬度が５０°以下であり、かつ電気抵抗が１×１０４〜１×１０１２Ωｃｍである半導電性高分子部材が初めて得られることを知見し、本発明をなすに至った。すなわち、本発明は、破断強度が２ｋｇｆ／ｃｍ２以上であり、アスカーＣ硬度が５０°以下であり、かつ電気抵抗が１×１０４〜１×１０１２Ωｃｍであるポリウレタンフォームであって、原料として
、ポリエーテルポリオール、ポリエステルポリオール、ポリブタジエンポリオール、ポリイソプレンポリオール、及びグリセリンにポリエチレンオキサイドやポリプロピレンオキサイドを付加重合したポリオールから選ばれるポリオールを、トリレンジイソシアネートによりプレポリマー化した材料
　【０００６】
　以下、本発明につき詳しく説明する。本発明に係わる半導電性高分子部材は、ポリウレタンフォームに導電性付与剤を添加混合してなるものであり、その電気抵抗が温度２２℃、相対湿度５５％において、測定電圧１０００Ｖで体積抵抗１×１０４〜１×１０１２Ωｃｍ、好ましくは２×１０７〜５×１０１１Ωｃｍであり、破断強力が２ｋｇｆ／ｃｍ２以上、好ましくは２．２ｋｇｆ／ｃｍ２以上であり、アスカーＣ硬度が５０°以下、好ましくは４２°以下であるものである。
　【０００７】
　ここで、ポリウレタンフォームは、ポリエーテルポリオール、ポリエステルポリオール、ポリブタジエンポリオール、ポリイソプレンポリオール、グリセリンにポリエチレンオキサイドやポリプロピレンオキサイドを付加重合したポリオー
ル等
）
　【０００８】
　鎖延長剤には、エチレングリコール、プロパンジオール、ブタンジオール等公知のポリオールを用いることができるが、特に分子量５００以下、好ましくは分子量２００以下のポリオールが好ましく用いられる。また、発泡方法はメカニカルフロス法（機械的な攪拌により気泡を混入する方法）とすることにより、本発明の目的が効果的に達成される。
　【０００９】
　本発明の半導電性高分子部材は、上記高分子物質を基材とし、これに導電性付与剤を添加するものである。導電性を付与するための導電剤に制限はないが、金属や金属酸化物の粉末やウイスカー、カーボンブラック等のフィラー、過塩素酸リチウム、過塩素酸ナトリウム、過塩素酸カルシウムの如き無機イオン物質及び／またはラウリルトリメチルアンモニウムクロライド、ステアリルトリメチルアンモニウムクロライド、オクタデシルトリメチルアンモニウムクロライド、ヘキサデシルトリメチルアンモニウムクロライド、変性脂肪族・ジメチルエチルアンモニウムエトサルフェートの如き陽イオン性界面活性剤、ラウリルベタイン、ステアリルベタイン、ジメチルアルキルラウリルベタインの如き両性イオン界面活性剤、過塩素酸テトラエチルアンモニウム、過塩素酸テトラブチルアンモニウム、ほうふっ化テトラブチルアンモニウム等の４級アンモニウム塩の如き有機イオン物質及び／又は親水性のポリオールやポリエステルの如き帯電防止剤、テトラシアノエチレン、テトラシアノキノジメタン、ベンゾキノン、クロルアニル、アントラキノン、アントラセン、ジクロロジシアノベンゾキノン、フェロセン、フタロシアニン等の電荷移動錯体を形成し得る電子受容物質等が用いることが出来、また基材であるウレタンフォームやその原料との相溶性を向上させる等の目的でこれらの化合物の誘導体や電荷移動錯体を形成し得る電子受容物質をテトラチアフルバレン、ブチルイソキノリン、リチウム等の電子供与物質と錯体を形成した形で使用することも好ましい。なお、本発明の効果を損なわない範囲で、プレポリマー化していないポリマーポリオール等を併用したり、水やフロン等の発泡剤を併用してもよい。
　【００１０】
　本発明の半導電性高分子部材は、電子写真プロセスで利用する半導電性部材、例えば現像、転写装置等に用いる弾性ローラ等として好適に用いられる。
　【００１１】
　以下、実施例、比較例を示して本発明を具体的に説明するが、本発明は下記実施例に制限されるものではない。なお、湿度は相対湿度、硬度はアスカーＣ硬度である。
　【実施例】
［実施例１］
　グリセリンにプロピレンオキサイドとエチレンオキサイドを付加して分子量５０００としたポリエーテルポリオールをトリレンジイソシアネートでプレポリマー化したポリエーテル系プレポリマー１００重量部、１，４ブタンジオール６．５５重量部、シリコーン系界面活性剤２重量部、ジブチルチンジラウレート０．０１重量部、変性脂肪族・ジメチルエチルアンモニウムエトサルフェート０．０１５重量部をミキサーで混合・機械発泡し、その混合物で直径６ｍｍの金属製シャフトを中心に配設した直径１６．５ｍｍ，長さ２１５ｍｍのウレタンフォーム転写ローラを作成した。転写ローラの硬度は３９°であった。
　【００１２】
　次いで、上記転写ローラを、図１に示す画像形成装置に組み込み、温度、湿度が各々２２℃、５５％の環境で抵抗値を測定したところ１０００Ｖで１×１０８Ωであった。１．３μＡの定電流電源を転写電源として、グレースケール、黒ベタ、白ベタ画像を印刷させたところ良好な画像が得られた。更に、この転写ローラの金属製シャフトを除去して厚さ４ｍｍのリング状試験片を作成し、引っ張り試験をしたところ破断強力は２．８ｋｇｆ／ｃｍ２であった。
　【００１３】
［比較例１］
　グリセリンにプロピレンオキサイドとエチレンオキサイドを付加して分子量５０００としたポリエーテルポリオール１００重量部、トリレンジイソシアネート６．０３重量部、シリコーン系界面活性剤２重量部、ジブチルチンジラウレート０．０３重量部、変性脂肪族・ジメチルエチルアンモニウムエトサルフェート０．０１５重量部をミキサーで混合・機械発泡し、その混合物で直径６ｍｍの金属製シャフトを中心に配設した直径１６．５ｍｍ、長さ２１５ｍｍのウレタンフォーム転写ローラを作成した。転写ローラの硬度は３５°であった。
　【００１４】
　次いで、上記転写ローラを、第１図に示す画像形成装置に組み込み、温度、湿度が各々２２℃、５５％の環境で抵抗値を測定したところ１０００Ｖで、１×１０８Ωであった。１．３μＡの定電流電源を転写電源として、グレースケール、黒ベタ、白ベタ画像を印刷したところ良好な画像が得られた。更に、この転写ローラの金属製シャフトを除去して厚さ４ｍｍのリング状試験片を作成し、引っ張り試験を行ったところ破断強力は０．５ｋｇｆ／ｃｍ２であった。
　【００１５】
［比較例２］
　グリセリンにプロピレンオキサイドとエチレンオキサイドを付加して分子量５０００としたポリエーテルポリオール１００重量部、粗製ジフェニルメタンジイソシアネート９．１５重量部、シリコーン系界面活性剤２重量部、ジブチルチンジラウレート０．００３重量部、変性脂肪族・ジメチルエチルアンモニウムエトサルフェート０．０１５重量部をミキサーで混合・機械発泡し、その混合物で直径６ｍｍの金属製シャフトを中心に配設した直径１６．５ｍｍ、長さ２１５ｍｍのウレタンフォーム転写ローラを作成した。転写ローラの硬度は３７°であった。
　【００１６】
　次いで、上記転写ローラを、第１図に示す画像形成装置に組み込み、温度、湿度が各々２２℃、５５％の環境で抵抗値を測定したところ１０００Ｖで、１×１０８Ωであった。１．３μＡの定電流電源を転写電源として、グレースケール、黒ベタ、白ベタ画像を印刷したところ良好な画像が得られた。更に、この転写ローラの金属製シャフトを除去して厚さ４ｍｍのリング状試験片を作成し、引っ張り試験を行ったところ破断強力は０．２ｋｇｆ／ｃｍ２であった。
　【００１７】
［比較例３］
　グリセリンにプロピレンオキサイドとエチレンオキサイドを付加して分子量５０００としたポリエーテルポリオールをトリレンジイソシアネートでプレポリマー化したポリエーテル系プレポリマー１００重量部、１，４ブタンジオール６．１重量部、蒸留水０．５重量部、ジブチルチンジラウレート０．０１重量部、トリエチレンジアミン０．０３重量部、変性脂肪族・ジメチルエチルアンモニウムエトサルフェート０．０１５重量部をミキサーで混合し、その混合物で直径６ｍｍの金属製シャフトを中心に配設した直径１６．５ｍｍ，長さ２１５ｍｍのウレタンフォーム転写ローラを作成した。転写ローラの硬度は３６°であった。
　【００１８】
　次いで、上記転写ローラを、図１に示す画像形成装置に組み込み、温度、湿度が各々２２℃、５５％の環境で抵抗値を測定したところ１０００Ｖで１×１０８Ωであった。１．３μＡの定電流電源を転写電源として、グレースケール、黒ベタ、白ベタ画像を印刷させたところ良好な画像が得られた。更に、この転写ローラの金属製シャフトを除去して厚さ４ｍｍのリング状試験片を作成し、引っ張り試験をしたところ破断強力は０．８ｋｇｆ／ｃｍ２であった。
　【００１９】
［比較例４］
　グリセリンにプロピレンオキサイドとエチレンオキサイドを付加して分子量５０００としたポリエーテルポリオール１００重量部、トリレンジイソシアネート１５．５重量部、１，４−ブタンジオール６．５５重量部、シリコーン系界面活性剤２重量部、ジブチルチンジラウレート０．０１重量部、変性脂肪族・ジメチルエチルアンモニウムエトサルフェート０．０１５重量部をミキサーで混合・機械発泡し、その混合物で直径６ｍｍの金属製シャフトを中心に配設した直径１６．５ｍｍ、長さ２１５ｍｍのウレタンフォーム転写ローラを作成した。転写ローラの硬度は４２°であった。
　【００２０】
　次いで、上記転写ローラを、第１図に示す画像形成装置に組み込み、温度、湿度が各々２２℃、５５％の環境で抵抗値を測定したところ１０００Ｖで、１×１０８Ωであった。１．３μＡの定電流電源を転写電源として、グレースケール、黒ベタ、白ベタ画像を印刷したところ良好な画像が得られた。更に、この転写ローラの金属製シャフトを除去して厚さ４ｍｍのリング状試験片を作成し、引っ張り試験を行ったところ破断強力は１．７ｋｇｆ／ｃｍ２であった。
　【００２１】
［実施例２］
　グリセリンにプロピレンオキサイドとエチレンオキサイドを付加して分子量５０００としたポリエーテルポリオールをトリレンジイソシアネートでプレポリマー化したポリエーテル系プレポリマー１００重量部、１，４ブタンジオール６．５５重量部、シリコーン系界面活性剤２重量部、ジブチルチンジラウレート０．０１重量部、変性脂肪族・ジメチルエチルアンモニウムエトサルフェート０．０１５重量部をミキサーで混合・機械発泡し、その混合物で直径６ｍｍの金属製シャフトを中心に配設した直径２０ｍｍ，長さ２２２ｍｍのウレタンフォーム自己スキン付現像ローラを作成した。現像ローラの硬度は４１°であった。
　【００２２】
　次いで、上記現像ローラを、図１に示す画像形成装置に組み込み、温度、湿度が各々２２℃、５５％の環境で抵抗値を測定したところ１０００Ｖで１×１０８Ωであった。１．３μＡの定電流電源を転写電源として、グレースケール、黒ベタ、白ベタ画像を印刷させたところ良好な画像が得られた。更に、この転写ローラの金属製シャフトを除去して厚さ４ｍｍのリング状試験片を作成し、引っ張り試験をしたところ破断強力は３．０ｋｇｆ／ｃｍ２であった。
　【００２３】
　［実施例３］グリセリンにプロピレンオキサイドとエチレンオキサイドを付加して分子量５０００としたポリエーテルポリオール１００重量部をトリレンジイソシアネート１４重量部でプレポリマー化したポリエーテル・プレポリマー１１４重量部、１，４−ブタンジオール６．５６重量部、あらかじめテトラシアノキノジメタン０．０３重量部を溶解したトリレンジイソシアネート８重量部、シリコーン系界面活性剤２重量部、ジブチルチンジラウレート０．０１重量部をミキサーで混合・機械発泡し、その混合物で直径６ｍｍの金属製シャフトを中心に配設した直径１６．５ｍｍで長さ２１５ｍｍのウレタンフォーム転写ローラを作製した。転写ローラの硬度は３９°であった。
　【００２４】
　次いで上記転写ローラを第１図に示す画像形成装置に組み込み、温度、湿度が各々２２℃、５５％の環境で抵抗を測定したところ１０００Ｖで、１×１０８Ωであった。１．３μＡの定電流電源を転写電源として、グレースケール、黒ベタ、白ベタ画像を印刷させたところ良好な画像が得られた。更に、この転写ローラの金属製シャフトを除去して厚さ４ｍｍのリング状試験片を作成し、引っ張り試験を行ったところ破断強力は２．８ｋｇｆ／ｃｍ２であった。
　【００２５】
［実施例４］
　グリセリンにプロピレンオキサイドとエチレンオキサイドを付加して分子量５０００としたポリエーテルポリオールをトリレンジイソシアネートでプレポリマー化したポリエーテル系プレポリマー１００重量部、あらかじめブチルイソキノリン・テトラシアノキノジメタン０．０５重量部を溶解した１，４−ブタンジオール６．５５重量部、シリコーン系界面活性剤２重量部、ジブチルチンジラウレート０．０１重量部をミキサーで混合・機械発泡し、その混合物で直径６ｍｍの金属製シャフトを中心に配設した直径１６．５ｍｍで長さ２１５ｍｍのウレタンフォーム転写ローラを作製した。転写ローラの硬度は３９°であった。
　【００２６】
　次いで、上記転写ローラを第１図に示す画像形成装置に組み込み、温度、湿度が各々２２℃、５５％の環境で抵抗を測定したところ１０００Ｖで１×１０８Ωであった。１．３μＡの定電流電源を転写電源として、グレースケール、黒ベタ、白ベタ画像を印刷させたところ良好な画像が得られた。更に、この転写ローラの金属製シャフトを除去して厚さ４ｍｍのリング状試験片を作成し、引っ張り試験を行ったところ破断強力は２．８ｋｇｆ／ｃｍ２で本発明の半導電性高分子部材は、低硬度で、高破断強度であり、かつ所定の抵抗値を与えるものであり、これを電子写真プロセスの現像・転写等に用いるローラに利用すれば、好適な画像が得られるものである。
【図面の簡単な説明】
　【図１】　画像形成装置の構造を示した一例の概略図である。